(57)【特許請求の範囲】
【請求項１】
木質基材の表面を、木材、合板、複合フローリング、ＬＶＬ、ＭＤＦ、パーティクルボード、ＯＳＢボード、プラスティックおよび金属箔のいずれからなる構造物で被覆し、木材基材と木材基材を被覆する構造物との間に、温度２５℃における水溶解度が１００ｐｐｍ以上である防虫剤を存在させることを特徴とする乾材害虫による木質建材の貫通防止方法。
【請求項２】
請求項１記載の防虫剤がネオニコチノイド系化合物であることを特徴とする乾材害虫による木質建材の貫通防止方法。
【請求項３】
請求項２に記載のネオニコチノイド系化合物が（Ｅ）−１−（２−クロロ−１，３−チアゾール−５−イルメチル）−３−メチル−２−ニトログアニジンおよび１−（６−クロロ−３−ピリジルメチル）−Ｎ−ニトロイミダゾリジン−２−イリデンアミンから選択される少なくとも一種類の化合物であることを特徴とする乾材害虫による木質建材の貫通防止方法。
【請求項４】
請求項１〜３のいずれかに記載の乾材害虫がヒラタキクイムシ科に属する昆虫であることを特徴とする乾材害虫による木質建材の貫通防止方法。
【請求項５】
請求項１〜４のいずれかに記載の木質建材が、木質床板、木質壁板、木質建具または階段板であることを特徴とする乾材害虫による木質建材の貫通防止方法。
【発明の詳細な説明】
【技術分野】
【０００１】
本発明は住宅その他の建築に使用される木質建材に関するものであり、特に乾材害虫による虫害を予防する防虫性の優れた木質建材の食害防止方法に関する発明である。
【背景技術】
【０００２】
近年、住宅その他の建築に使用される木質建材の低ホルムアルデヒド化対策が盛んに叫ばれており、合板基材やそれを使用した木質床板等において遊離のホルムアルデヒドが削減されている。それに従ってヒラタキクイムシなどの害虫にとっては生息し易くなってきた。
【０００３】
従来から行われてきた防虫処理方法に防虫合板の使用があった。防虫合板は、合板は木材の単板を貼り合わせる接着剤に防虫剤を混入し製造するものである。接着剤中に混入する方法では合板を構成する木質単板の厚み方向の中心部付近まで薬剤が達しにくく、確実な防虫効果が得られにくかった。
【０００４】
また、大量に防虫剤を使用すると作業性が低下し、また、薬剤使用量が増え、経済的に不利となる。上記理由より、限られた薬剤使用量、処理条件のなかで的確に木質建材の表面貫通を防止する効果を向上させるかが大きな課題となっていた。
【先行技術文献】
【特許文献】
【０００５】
【特許文献１】特開２０００−１５３５０５号公報
【特許文献２】特開２０００−２８０２０４号公報
【発明の概要】
【発明が解決しようとする課題】
【０００６】
木質床板、木質壁板、木質建具または階段板などの木質建材を作製するにあたり、その品質や作業性を低下させず、最低限の薬剤使用で最大の防虫効果を上げることが、本発明の課題である。
【課題を解決するための手段】
【０００７】
上記課題を解決するため、木材基材の表面に被覆物を付着させて製造する木質建材において、木質基材と被覆物を付着させる接着剤に防虫剤を混入するによって上記課題を解決したものである。
【発明の効果】
【０００８】
本発明により、効率良く安価にしかも高い貫通防止効果を持った木質建材の防虫方法を提供することが可能となる。
【発明を実施するための最良の形態】
【０００９】
本発明の木質建材の食害防止方法について以下詳しく述べる。
【００１０】
本発明に用いられる２５℃における水溶解度が１００ｐｐｍ以上である防虫剤としては、１−（６−クロロ−３−ピリジルメチル）−Ｎ−ニトロイミダゾリジン−２−イリデンアミン（一般名、イミダクロプリド）、（Ｅ）−Ｎ−〔（６−クロロ−３−ピリジニル）メチル〕Ｎ｀−シアノ−Ｎ−メチルエタンイミダミド（一般名、アセタミプリド）、３−（２−クロロ−１，３−チアゾール−５−イルメチル）−５−メチル−Ｎ−ニトロ−１，３，５−オキサジアジナン−４−イリデンアミン（チアメトキサム）、（Ｅ）−１−（２−クロロ−１，３−チアゾール−５−イルメチル）−３−メチル−２−ニトログアニジン（一般名、クロチアニジン）、３−（６−クロロ−３−ピリジルメチル）−１，３−チアゾリジン−２−イリデンシアナミド（一般名、チアクロプリド）、Ｎ−（（６−クロロ−３−ピリジニル）メチル）−Ｎ−エチル−Ｎ‘−メチル−２−ニトロ−１，１−エチンジアミン（一般名、ニテンピラム）などのネオニコチノイド系化合物、アセフェート、メチダチオン、ジメトエート等の有機リン系化合物、メトルカルブ、メソミル等のカーバメート系化合物、ホウ酸などが挙げられる。特に、（Ｅ）−１−（２−クロロ−１，３−チアゾール−５−イルメチル）−３−メチル−２−ニトログアニジン（一般名、クロチアニジン）及び１−（６−クロロ−３−ピリジルメチル）−Ｎ−ニトロイミダゾリジン−２−イリデンアミン（一般名、イミダクロプリド）が特に好ましい。
【００１１】
本発明の防虫剤は、有効成分をそのまま用いても良いが、通常製剤化して用いる。製剤の種類は特に限定されないが、扱いやすさの点から液状の製剤が好ましい。液状の製剤としては、水溶剤、乳剤、油剤、フロアブル剤等を挙げることができるが、これらの製剤に限定されない。上記製剤は通常の農薬の製剤と同様の方法で調製することができる。さらに、製剤自体の安定化や、処理時の薬液の安定化のために一般の細菌に有効な防腐剤、安定剤、酸化防止剤、キレート剤、防錆剤、消泡剤、ｐＨ調節剤等を添加しても良い。また、防虫スペクトルの拡大のために他の防虫剤を混合しても良い。
【００１２】
または２５℃における水溶解度が１００ｐｐｍ未満の殺虫組成物を混合してもよい。
例えば、フェニトロチオン、フェンチオン、ダイアジノン、クロルピリホス、ジクロルボス、プロペタンホスなどの有機リン系化合物、カルバリル、フェノブカルブ、プロポキスルなどのカーバメート系化合物、アレスリン、プラレトリン、フタルスリン、フェノトリン、シフェノトリン、ペルメトリン、エンペントリン、イミプロトリン、ビフェントリン、シペルメトリン、フェンバレレート、トラロメトリン、エトフェンプロクス、シラフルオフェン及びそれらの光学異性体や幾何異性体などのピレスロイド系化合物、フィプロニルなどのフェニルピラゾール系化合物、インドキサカルブなどのオキサダイアジン系化合物、ピリプロキシフェン、フェノキシカルブ、ジフルベンズロン、クロルフルアズロン、ビストリフルロン、シロマジンなどの昆虫成長調節剤、その他の殺虫剤などが挙げられる。
【００１３】
対象とする木質基材は、合板や無垢木材、ＬＶＬ、ＭＤＦ、パーティクルボード、ＯＳＢボードであれば良い。より好ましくは、合板や無垢木材が良い。その木質基材の表面に被覆物を付着させ、基材と被覆物の間に防虫層を設ける。
【００１４】
防虫層は、被覆物を付着させる為の接着剤などに混入したり、基材や被覆物の表面に薬剤を塗布したり、基材や被覆物自体を薬液に浸漬させる方法がある。特に、基材と被覆物を付着させる接着剤に混入する方法が好ましい。
【００１５】
防虫薬剤としては、ネオニコチノイド系の化合物が使用できるが、この限りではない。木質基材と被覆物間の防虫剤の存在量は、１ｍ２あたり０．００２５ｇ以上で存在することが好ましい。防虫薬剤は、もちろんこれら以外であってもよいし、処理条件もその薬剤に適する方法を適宜選択すればよい。薬剤処理方法として、木質基材への処理、被覆物への処理及び接着剤への混入が挙げられるが、特に、接着剤に混合する方法が好ましい。
【００１６】
基材や被覆物の表面に薬剤を処理する場合は、基材や被覆物自体を薬剤の溶液中に浸漬してもよいし吹きつけ塗布や、刷毛塗り、ロ−ル塗布であっても良い。塗布、吹きつけの場合の塗布量はウエットで約１０〜４００ｇ／ｍ２程度でよい。防虫薬剤は、もちろんこれら以外であってもよいし、処理条件もその薬剤に適する方法を適宜選択すればよい。
【００１７】
被覆物を付着させる接着剤は、通常の木工用接着剤が使用できる。例えば、酢酸ビニル樹脂接着剤、ユリア樹脂接着剤、メラミン樹脂接着剤、ユリアメラミン樹脂接着剤、変性シリコーン、その他が使用できる。接着条件は、接着剤の接着条件に従えばよい。接着剤、製造条件は、もちろんこれら以外であってもよい。
【００１８】
以上詳述した木質基材としてその上に被覆物を付着させて木質建材とする。この時の被覆物は、例えばナラ、ケヤキ、サクラ、ブナなどの木材、その他の木質化粧単板や、合板、ＬＶＬなどの他、塩化ビニルフィルム、オレフィン樹脂フィルム、金属箔、合成樹脂成型品、合成木材、紙、布などが使用できる。特に、ブナなどの木材や、防虫合板以外の合板、オレフィン樹脂製の被覆物が好ましい。
【実施例】
【００１９】
〔実施例１〕
木質単板（樹種はブナ、厚み０．３ｍｍ）の片面に、クロチアニジンをＮ−メチルピロリドンで所定濃度に希釈し、この希釈液を１００ｇ／ｍ２になるように塗布した。つぎに、合板（ラワン、５プライ）の表面に木工用ボンド（コニシ社製、酢酸ビニル樹脂）で、上述の単板を薬剤処理面を合板側となるように付着させて試験体とした。
【００２０】
〔実施例２〕
実施例１のクロチアニジンをイミダクロプリドに変えて、試験体を作成した。
【００２１】
〔実施例３〕
合板（ラワン、５プライ）の片面に、クロチアニジンをＮ−メチルピロリドンで所定濃度に希釈し、１００ｇ／ｍ２になるように塗布した。この合板の薬剤処理面に、木質単板（樹種はブナ、厚み０．３ｍｍ）を木工用ボンド（コニシ社製、酢酸ビニル樹脂）で付着させ試験体とした。
【００２２】
〔実施例４〕
実施例３のクロチアニジンをイミダクロプリドに変えて、試験体を作成した。
【００２３】
〔実施例５〕
合板（ラワン、５プライ）の片面に、クロチアニジンをＮ−メチルピロリドンで所定濃度に希釈し、規定濃度となるように木工用ボンド（コニシ社製、酢酸ビニル樹脂）に添加し、良く混合した後、４００ｇ／ｍ２になるように塗布し、木質単板（樹種はブナ、厚み０．３ｍｍ）を付着させ、試験体を作成した。
【００２４】
〔実施例６〕
実施例５のクロチアニジンをイミダクロプリドに変えて、試験体を作成した。
【００２５】
〔比較例１〕
実施例１のクロチアニジンをペルメトリン（２５℃での水溶解度が１００ｐｐｍ未満）に変え、試験体を作成した。
【００２６】
〔比較例２〕
実施例１のクロチアニジンをシラルオフェン（２５℃での水溶解度が１００ｐｐｍ未満）に変え、試験体を作成した。
【００２７】
〔比較例３〕
実施例３のクロチアニジンをペルメトリンに変え、試験体を作成した。
【００２８】
〔比較例４〕
実施例５のクロチアニジンをペルメトリンに変え、試験体を作成した。
【００２９】
〔比較例５〕
実施例１の単板の薬剤処理面を合板側と反対側となるように付着させて試験体とした。
【００３０】
〔比較例６〕
実施例３の木質単板を付着させずに、試験体を作成した。
【００３１】
〔防虫性能試験方法〕
所定濃度となるように防虫剤を木質基材と被覆物間に存在させた試験体である実施例１〜６、および比較例１〜４の基材部の側面に孔を開け、そこにヒラタキクイムシ幼虫を１頭ずつ入れ、人工飼料粉末で埋めた後、アルミ栓をしたものをプラスチックカップ内に入れ、恒温室内で４ヶ月静置し、成虫となって脱出した際にできる脱出孔の発生の有無について観察した。結果を表１に示す。
【００３２】
【表１】
0005669303.tif 000002
【産業上の利用可能性】
【００３３】
本発明の乾材害虫による貫通防止性能を有する木質建材は、害虫によって食害を受けやすい木質基材等を被覆物で被覆する際に、木質基材と被覆物の間に防虫剤を存在させることで、乾材害虫が被覆物を貫通することを防止する方法であり、効率良く安価にしかも高い貫通防止効果を持った木質建材の防虫方法を提供することが可能となる。